【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
超高分子量ポリエチレン（ＵＨＭＷＰＥ）を含むゲル紡糸繊維であって、前記ＵＨＭＷＰＥは、少なくとも４ｄＬ／ｇの固有粘度（ＩＶ）を有し、かつ全部で１０００個の炭素原子毎に少なくとも０．３個の短鎖分岐を含むゲル紡糸繊維において、前記繊維は、１００重量部の前記繊維を形成する前記ポリエチレンの量をベースとして０．１〜１０重量部のカーボンブラックをさらに含むことを特徴とする、ゲル紡糸繊維。
【請求項２】
前記繊維は、１００重量部の前記繊維を形成する前記ポリエチレンの量をベースとして、少なくとも０．５重量部、最大で３重量部の前記カーボンブラックを含む、請求項１に記載のゲル紡糸繊維。
【請求項３】
前記ＵＨＭＷＰＥは、全部で１０００個の炭素原子毎に、少なくとも０．５個且つ２５個未満の短鎖分岐を含む、請求項１または２に記載のゲル紡糸繊維。
【請求項４】
前記短鎖分岐（ＳＣＢ）が、前記ＵＨＭＷＰＥ中のコモノマーに由来し、前記コモノマーが、少なくとも３個の炭素原子を有するアルファ−オレフィン、５〜２０個の炭素原子を有する環式オレフィン、および４〜２０個の炭素原子を有する直鎖状、分岐状または環状のジエンからなる群から選択される、請求項１〜３のいずれか一項に記載のゲル紡糸繊維。
【請求項５】
前記ＳＣＢが、Ｃ１〜Ｃ２０−ヒドロカルビル基であり、好ましくは、Ｃ１〜Ｃ２０−ヒドロカルビル基が、メチル、エチル、プロピル、ブチル、ペンチル、ヘキシル、オクチルおよびシクロヘキシル、これらの異性体およびこれらの混合物からなる群から選択される、請求項１〜４のいずれか一項に記載のゲル紡糸繊維。
【請求項６】
前記Ｃ１〜Ｃ２０−ヒドロカルビル基がエチルである、請求項５に記載のゲル紡糸繊維。
【請求項７】
前記ＵＨＭＷＰＥが、４〜４０ｄＬ／ｇ、好ましくは、６〜３０ｄＬ／ｇ、最も好ましくは、８〜２５ｄＬ／ｇのＩＶを有する、請求項１〜５のいずれか一項に記載のゲル紡糸繊維。
【請求項８】
前記カーボンブラックが、アセチレンブラック、チャンネルブラック、ファーネスブラック、ランプブラックおよびサーマルブラック、または任意のこれらの組合せからなる群から選択され、好ましくは、前記カーボンブラックが、ファーネスブラックである、請求項１〜７のいずれか一項に記載のゲル紡糸繊維。
【請求項９】
前記カーボンブラックが、ＡＳＴＭ  Ｄ３８４９−０７（２０１１）によって測定して、１０〜２００ｎｍ、好ましくは、１２〜１００ｎｍ、最も好ましくは、１４〜５０ｎｍの平均一次粒径を有する、請求項１〜８のいずれか一項に記載のゲル紡糸繊維。
【請求項１０】
前記カーボンブラックが、ＡＳＴＭ  Ｄ６５５６−１０によって測定して、１０〜５００ｍ２／ｇ、好ましくは、２０〜４００ｍ２／ｇ、最も好ましくは、４０〜２００ｍ２／ｇのＢＥＴ表面を有する、請求項１〜９のいずれか一項に記載のゲル紡糸繊維。
【請求項１１】
数ｎ種の、請求項１〜１０のいずれか一項に記載のゲル紡糸繊維を含むヤーンであって、前記数ｎは、少なくとも５、好ましくは、少なくとも１０、より好ましくは、少なくとも２０であり、前記ヤーンは、少なくとも２０ｃＮ／ｄｔｅｘのテナシティ（Ｔｅｎ）を有し、７０℃の温度にて６００ＭＰａの負荷に供されるとき、前記ヤーンは、最大で１×１０−６ｓ−１のクリープ速度（ＣＲ）、および少なくとも５０時間のクリープ寿命（ＣＬＴ）を有し、ここでＣＲは本明細書の方法セクションで定義される、ヤーン。
【請求項１２】
少なくとも２５ｃＮ／ｄｔｅｘ、好ましくは、少なくとも２８ｃＮ／ｄｔｅｘ、より好ましくは、少なくとも３２ｃＮ／ｄｔｅｘ、最も好ましくは、少なくとも３５ｃＮ／ｄｔｅｘのテナシティを有する、請求項１１に記載のヤーン。
【請求項１３】
前記ＣＲ（６００ＭＰａ、７０℃）が、最大で７×１０−７ｓ−１、好ましくは、最大で５×１０−７ｓ−１、より好ましくは、最大で２×１０−７ｓ−１、最も好ましくは、最大で１×１０−７ｓ−１である、請求項１１または１２に記載のヤーン。
【請求項１４】
少なくとも７０時間、好ましくは、少なくとも１００時間、より好ましくは、少なくとも１５０時間、最も好ましくは、少なくとも２００時間のＣＬＴ（６００ＭＰａ、７０℃）を有する、請求項１１〜１３のいずれか一項に記載のヤーン。
【請求項１５】
ＩＳＯ２５７８によって１００℃（ＡＥ）への６７２時間の曝露の後で、曝露前の前記ヤーンの前記ＣＬＴと少なくとも等しい曝露後のクリープ寿命（ＣＬＴ−ＡＥ）を有し、前記ＣＬＴおよびＣＬＴ−ＡＥは、６００ＭＰａおよび７０℃で測定し、好ましくは、前記ＣＬＴ−ＡＥが、曝露前の前記ヤーンの前記ＣＬＴより少なくとも１０％高く、より好ましくは、少なくとも２５％高く、さらにより好ましくは、少なくとも５０％高く、最も好ましくは、１００％高い、請求項１１〜１４のいずれか一項に記載のヤーン。
【請求項１６】
請求項１〜１０のいずれか一項に記載の繊維および／または請求項１１〜１５のいずれか一項に記載のヤーンを含む、ロープ、クレーンロープ、係留綱ロープ、索類または補強エレメント。
【請求項１７】
弾道学的用途のための多層状の複合物品であって、請求項１〜１０のいずれか一項に記載の繊維および／または請求項１１〜１５のいずれか一項に記載のヤーンを含有し、好ましくは、前記多層状の複合物品は、防弾衣、ヘルメット、硬質および可撓性シールドパネル、ならびに車両用防護具のためのパネルから選択される、複合物品。
【請求項１８】
釣糸および漁網、接地網、カーゴネットおよびカーテン、凧糸、デンタルフロス、テニスラケットのガット、キャンバス、織布および不織布、帯ひも、電池セパレーター、医療装置、コンデンサー、圧力容器、ホース、アンビリカルケーブル、自動車用装備、動力伝達ベルト、建築構造材料、切断および刺耐性ならびに切開耐性物品、保護手袋、複合スポーツ装備、スキー板、ヘルメット、カヤック、カヌー、自転車および艇殻およびボートスパー、スピーカーコーン、高性能電気絶縁材、レードーム、帆、ならびにジオテキスタイルからなる群から選択される、請求項１〜１０のいずれか一項に記載の繊維および／または請求項１１〜１５のいずれか一項に記載のヤーンを含有する製品。
【請求項１９】
ａ．１００重量部の繊維を形成するポリエチレンの量をベースとして０．１〜１０重量部のカーボンブラックを含む高強度のＵＨＭＷＰＥ繊維を提供するステップであって、ＵＨＭＷＰＥは、少なくとも４ｄＬ／ｇの固有粘度（ＩＶ）を有し、少なくとも０．３ＳＣＢ／１０００Ｃのカーボンブラックを含むステップと；
ｂ．前記繊維を、空気強制循環オーブン中で少なくとも２４時間、少なくとも５０℃の温度に曝露させるステップと；
を含む、繊維を含むヤーンのクリープ寿命を増加させる方法。
【請求項２０】
繊維を製造するためのゲル紡糸プロセスであって、前記プロセスは、少なくとも、
（ａ）ＵＨＭＷＰＥ、カーボンブラックおよびＵＨＭＷＰＥのための適切な溶媒を含む混合物を調製するステップと；
（ｂ）スピナレットを通して前記溶液を押し出し、前記ＵＨＭＷＰＥ、前記カーボンブラック、およびＵＨＭＷＰＥのための前記溶媒を含有するゲル繊維を得るステップと；
（ｃ）溶媒をゲル繊維から除去し、固体繊維を得るステップと；
を含むゲル紡糸プロセス。